СПОСОБ НАНЕСЕНИЯ ПОКРЫТИЯ НА НАРУЖНУЮ ПОВЕРХНОСТЬ ГИЛЬЗЫ ЦИЛИНДРА

1. Способ нанесения покрытия на наружную поверхность гильзы цилиндра, отличающийся тем, что наружную поверхность гильзы цилиндра очищают, наружной поверхности гильзы цилиндра придают шероховатость путем крацевания и/или струйной обработки, наружную поверхность гильзы цилиндра промазывают флюсом, небольшой по угловой протяженности, сплошной по всей осевой длине гильзы цилиндра сегмент ее наружной поверхности погружают в расплав цинкового сплава, содержащего в качестве его компонентов алюминий и медь, гильзу цилиндра поворачивают вокруг ее продольной оси до образования на наружной поверхности гильзы цилиндра сплошного по всей ее осевой длине металлического слоя из цинкового сплава и гильзу цилиндра извлекают из расплава.
2. Способ по п.1, отличающийся тем, что наружную поверхность гильзы цилиндра подвергают струйной обработке корундом.
3. Способ по п.1, отличающийся тем, что наружную поверхность гильзы цилиндра промазывают двойной солью в виде хлорида цинка и хлорида алюминия в качестве флюса.
4. Способ по п.1, отличающийся тем, что наружную поверхность гильзы цилиндра промазывают хлоридом аммония в качестве флюса.
5. Способ по п.1, 3 или 4, отличающийся тем, что используют цинковый сплав с содержанием меди в количестве от 3 до 12% и с содержанием алюминия в количестве от 2 до 8%.
6. Способ по п.5, отличающийся тем, что к цинковому сплаву добавляют магний в количестве до 1%.
7. Способ по п.5, отличающийся тем, что гильзу цилиндра поворачивают вокруг ее продольной оси в течении 3-5 мин.
8. Способ по п.5, отличающийся тем, что получают металлический слой толщиной от 100 до 300 мкм.